(57)【特許請求の範囲】
【請求項１】
ポリフェニレンスルフィド樹脂１０〜８０重量％と、ポリエチレンテレフタラート樹脂２０〜９０重量％と、を含み、スチレン系樹脂を含まない基礎ブレンド樹脂と、
前記基礎ブレンド樹脂１００重量部に対して０．１〜２０重量部の変性ポリスチレンを含んだ樹脂組成物であって、
前記ポリフェニレンスルフィド樹脂は、下記の一般式（１）で表される繰り返し単位を７０モル％以上含み、
前記変性ポリスチレンは、下記の一般式（２）で表されるオキサゾリン変性ポリスチレンであり、
当該樹脂組成物は、前記変性ポリスチレン以外のスチレン系樹脂を含まない、高強度樹脂組成物。
【化１】
0005671477.tif 000005
前記の一般式（１）においてｎは正の整数である。
【化２】
0005671477.tif 000006
前記の一般式（２）において、ｍ及びｎは正の整数であり、Ｒ１はＨ又はＣＨ３であり、Ｒ２は２−オキサゾリン基である。
【請求項２】
前記基礎ブレンド樹脂１００重量部に対して難燃剤５〜５０重量部をさらに含む、請求項１に記載の高強度樹脂組成物。
【請求項３】
前記難燃剤は、リン系難燃剤、メラミン系難燃剤、ハロゲン系難燃剤及び金属水酸化物難燃剤よりなる群から選ばれる１種以上である、請求項２に記載の高強度樹脂組成物。
【請求項４】
前記難燃剤は、メラミン系難燃剤である、請求項２に記載の高強度樹脂組成物。
【請求項５】
前記基礎ブレンド樹脂１００重量部に対して５〜７０重量部の充填剤をさらに含む、請求項１に記載の高強度樹脂組成物。
【請求項６】
前記充填剤が、ガラス繊維、炭素繊維、シリカ繊維、チタン酸カリウム繊維、チタン繊維、アラミド繊維及びアスベストス繊維よりなる繊維状充填剤群から選ばれる１種以上、又は、炭酸カルシウム、タルク、シリカ、炭酸バリウム、ガラスビード、アルミナ、カーボンブラック、炭酸リチウム、酸化チタン、酸化鉄、黒鉛、クレイ、雲母、滑石、ケイ酸カルシウム、酸化ジルコニウム、窒化ホウ素及び二硫化モリブデンよりなる粉粒子状充填剤群から選ばれる１種以上である、請求項５に記載の高強度樹脂組成物。
【請求項７】
前記充填剤は、ガラス繊維である、請求項５に記載の高強度樹脂組成物。
【請求項８】
酸化防止剤、顔料、潤滑剤、核剤及び鋳型腐食防止剤よりなる群から選ばれる１種以上の添加剤をさらに含む、請求項１に記載の高強度樹脂組成物。
【請求項９】
請求項１から請求項８のいずれか１項に記載の樹脂組成物の熱硬化により得られる成形品。
【請求項１０】
スチレン系樹脂を含まず、ポリフェニレンスルフィド樹脂及びポリエチレンテレフタラート樹脂からなる基礎樹脂基材と、
前記基礎樹脂基材内に分散されている変性ポリスチレンを含んだ成形品であって、
前記ポリフェニレンスルフィド樹脂は、下記の一般式（１）で表される繰り返し単位を７０モル％以上含み、
前記変性ポリスチレンは、下記の一般式（２）で表されるオキサゾリン変性ポリスチレンであり、
当該成形品は、前記変性ポリスチレン以外のスチレン系樹脂を含まない、成形品。
【化３】
0005671477.tif 000007
前記の一般式（１）においてｎは正の整数である。
【化４】
0005671477.tif 000008
前記の一般式（２）において、ｍ及びｎは正の整数であり、Ｒ１はＨ又はＣＨ３であり、Ｒ２は２−オキサゾリン基である。
【請求項１１】
請求項９に記載の成形品は、自動車部品又は電気部品に使用されるものである、成形品。
【発明の詳細な説明】
【技術分野】
【０００１】
本発明は、高強度樹脂組成物及びこれを熱硬化させて得られる成形品に関するものである。
【背景技術】
【０００２】
一般に、ポリフェニレンスルフィド樹脂は、耐熱性に卓越しており、ほとんどの溶剤に対して耐薬品性を有し、他の熱可塑性樹脂に比べて寸法安定性に優れていることから、自動車、電子・電気部品をはじめとして、高精度射出が求められるコネクタ、ボビン類、ギアに至るまで様々な産業分野に適用可能である。しかも、近年、自動車部品などにまでその使用範囲が広がることにより、ポリフェニレンスルフィド樹脂の機械的物性を向上させることに関心が高まっている。
【０００３】
ところが、ポリフェニレンスルフィド樹脂を単独で使用する場合、耐薬品性及び難燃性が高まるのに対し、十分な機械的物性が得られない。この理由から、その機械的物性を向上させるための取り組みが続いている。例えば、大韓民国特許登録公告第１０−０２３８１１１号明細書には、ポリフェニレンスルフィド樹脂の機械的物性を改善するために繊維状充填剤を添加することが開示されている。加えて、いくつかの特許文献では、ポリフェニレンスルフィド樹脂にガラス繊維などを添加して機械的物性及び電気的特性などを改善する方法が開示されている。
【０００４】
さらに、ポリフェニレンスルフィドとは異なる樹脂とのブレンド樹脂組成物が知られているが、この種のブレンド樹脂組成物においては二次加工など後加工する場合に剥離が生じるなど工程上の不安定性に起因するいくつかの問題点が報告されているのが現状である。
【０００５】
したがって、最近では、機械的特性及び難燃性を維持しつつも、より経済的に製造し得る熱可塑性ポリフェニレンスルフィド樹脂のブレンド樹脂組成物への関心が高まりつつある。
【０００６】
本発明者らは、上述した問題点を解消するために、ポリフェニレンスルフィドを基礎樹脂とし、機械的特性が卓越しており、難燃剤を添加する場合に機械的物性を低下させないようにしつつも難燃性を有する樹脂組成物について鋭意研究を重ねた結果、本発明を完成するに至った。
【先行技術文献】
【特許文献】
【０００７】
【特許文献１】大韓民国特許登録公告第１０−０２３８１１１号明細書
【発明の概要】
【発明が解決しようとする課題】
【０００８】
本発明の目的は、ポリフェニレンスルフィド及びポリエチレンテレフタラートを含む高強度樹脂組成物及び成形品を提供することである。
【課題を解決するための手段】
【０００９】
上記の目的を達成するために、本発明は、ポリフェニレンスルフィド及びポリエチレンテレフタラートを含む高強度樹脂組成物及びこれを熱硬化させて得られる成形品を提供する。
【００１０】
本発明の実施形態に係る高強度樹脂組成物は、ポリフェニレンスルフィド樹脂１０〜８０重量％と、ポリエチレンテレフタラート樹脂２０〜９０重量％と、を含む基礎ブレンド樹脂と、前記基礎ブレンド樹脂１００重量部に対して０．１〜２０重量部含まれる変性ポリスチレンを含む。基礎ブレンド樹脂はスチレン系樹脂を含まない。
前記ポリフェニレンスルフィド樹脂は、一般式（１）で表される繰り返し単位を７０モル％以上含む。一般式（１）においてｎは正の整数である。
前記変性ポリスチレンは、一般式（２）で表されるオキサゾリン変性ポリスチレンである。一般式（２）において、ｍ及びｎは正の整数であり、Ｒ１はＨ又はＣＨ３であり、Ｒ２は２−オキサゾリン基である。
当該樹脂組成物は、前記変性ポリスチレン以外のスチレン系樹脂を含まない。
【発明の効果】
【００１１】
本発明の樹脂組成物は、成形品として製造時に、高強度を示し、難燃剤を添加する場合にも、難燃性と共に高強度の性質を示す。
【発明を実施するための形態】
【００１２】
前記高強度樹脂組成物に含まれるポリフェニレンスルフィド樹脂は、その製造方式に応じて、線状、枝状、架橋型などのものが挙げられるが、本発明はこれらに限定されるものではなく、いずれも使用可能である。好ましくは、下記の一般式（１）で表される繰り返し単位を７０モル％以上含むポリフェニレンスルフィド樹脂が使用される。
【００１３】
【化１】
0005671477.tif 000002
上記の一般式（１）で表される繰り返し単位を７０モル％以上含む線状ポリフェニレンスルフィドは、結晶化度が高く、耐熱性、耐薬品性及び機械的強度にも優れている。ポリフェニレンスルフィド樹脂は、基礎ブレンド樹脂中に１０〜８０重量％含まれる。１０重量％未満で含まれると、難燃性及び耐熱性に優れたポリフェニレンスルフィドの低い含量によってブレンドでの難燃性及び耐熱性の改善効果がわずかなものとなる。他方、８０重量％超えて含まれると、延伸率が低下して非常にもろくなるという欠点がある。
【００１４】
また、本発明の実施形態による高強度樹脂組成物に使用されるポリエチレンテレフタラート樹脂は、通常のものであれば、いずれも採用可能である。本発明において、ポリエチレンテレフタラート樹脂は、好ましくは、基礎ブレンド樹脂中に２０〜９０重量％含まれる。２０重量％未満で含まれると、ポリエチレンテレフタラートの添加に伴う生産コストの節減による経済的効果がわずかなものとなる。他方、９０重量％を超えて含まれると、ポリエチレンテレフタラートの低い耐加水分解性を改善し得ないという問題点がある。
【００１５】
本発明の実施形態による高強度樹脂組成物中に含まれる変性ポリスチレンは、下記の一般式（２）で表されるポリスチレン構造において、Ｒ２に、オキサゾリン、アミン、無水マレイン酸及びカルボン酸よりなる群から選ばれる１種が独立して導入されたものであり得る。
【００１６】
【化２】
0005671477.tif 000003
但し、Ｒ１は、Ｈ又はＣＨ３である。
【００１７】
このような変性ポリスチレンを含むことにより、樹脂組成物を熱硬化させて得られる成形品の機械的強度が増大される。前述したように、変性ポリスチレンは、基礎ブレンド樹脂１００重量部に対して０．１〜２０重量部含まれ得る。変性ポリスチレンが基礎ブレンド樹脂１００重量部に対して０．１重量部未満で含まれると、樹脂組成物への添加による機械的物性の上昇効果がわずかなものとなる。他方、２０重量部を超えて含まれると、相分離がむしろ激しくなる結果、所望の機械的強度が得られなくなり、しかも、成形性が悪くなる。
【００１８】
また、前記変性ポリスチレンと一緒に、又は、変性ポリスチレンの代わりに添加可能なスチレン系エラストマーは、特に制限はないが、好ましくは、ブタジエン及びイソプレンよりなる群から選ばれる１種以上のブロックとスチレンとの二元ブロック共重合体、又は三元ブロック共重合体である。さらに、前記スチレン系エラストマーは、前記二元ブロック共重合体又は三元ブロック共重合体において、ブタジエンブロック及びイソプレンブロックの一部が水和（ｈｙｄｒｏｇｅｎａｔｅｄ）された形態が選択され得る。好ましくは、前記スチレン系エラストマーは、前記ブタジエンブロック及びイソプレンブロックの一部にオキサゾリン、アミン、無水マレイン酸及びカルボン酸よりなる群から選ばれる１種以上がグラフトされた形態で提供される。上述したように、ブタジエンブロック及びイソプレンブロックの一部にオキサゾリンなどがグラフトされた形態のスチレン系エラストマーを使用する場合、ポリフェニレンスルフィド樹脂のベンゼン基との相溶性を期待することができる。
【００１９】
上述したスチレン系エラストマーを基礎ブレンド樹脂に添加することにより、機械的強度の向上を期待することができる。このとき、スチレン系エラストマーを基礎ブレンド樹脂１００重量部に対して０．１重量部未満で使用すると、相溶性に十分な程度の機械的強度が得られず、２０重量部を超えて使用すると、むしろ相分離が激しくなる結果、機械的強度が低下して成形性が悪くなる。
【００２０】
また、本発明の実施形態による高強度樹脂組成物は、その態様に応じて、基礎ブレンド樹脂１００重量部に対して難燃剤を５〜５０重量部さらに含み得る。上述したように難燃剤をさらに含む場合、高強度樹脂組成物を熱硬化させて得られる成形品に難燃性が与えられつつも、引張強さなどの機械的物性が低下しない結果、高強度及び難燃性を併せ持つことが求められる成形品に有効に使用され得る。このとき、難燃剤は、最終品が火と接触したときに難燃性を与えるために添加するものであり、特に、高温での熱分解に耐えねばならない。本発明の実施形態による樹脂組成物にさらに含まれ得る難燃剤は、特に制限がなく、単独又は複合難燃剤が使用可能である。使用可能な難燃剤としては、リン系難燃剤、メラミン系難燃剤（窒素系）、ハロゲン系難燃剤及び金属水酸化物系難燃剤よりなる群から選ばれる１種以上であり、ハロゲン系難燃剤を使用するとき、必要に応じて、アンチモン系の難燃補助剤を添加することができる。好ましくは、ハロゲン系難燃剤、メラミン系難燃剤、及び高温で使用可能なリン系難燃剤が使用される。さらに好ましくは、メラミン系難燃剤が使用可能であるが、メラミン系難燃剤は少量の添加によっても難燃性が発揮されるという点で有利である。
【００２１】
前述したように、難燃剤は、基礎ブレンド樹脂１００重量部に対して５〜５０重量部含まれ得るが、５重量部未満で含まれると、難燃剤の添加による難燃性能が十分に得られず、５０重量部を超えて含まれると、難燃剤の過剰な熱分解が起こってしまう。
【００２２】
このとき、前記高強度難燃性樹脂組成物は、実施形態によって、機械的強度を高めると共に耐熱性を与えるために、前記基礎ブレンド樹脂１００重量部に対して５〜７０重量部で充填剤をさらに含み得る。
【００２３】
使用可能な充填剤は、ガラス繊維、炭素繊維、シリカ繊維、チタン酸カリウム繊維、チタン繊維、アラミド繊維及びアスベストス繊維よりなる繊維状充填剤群から選ばれる１種以上、又は、炭酸カルシウム、タルク、シリカ、炭酸バリウム、ガラスビード、アルミナ、カーボンブラック、炭酸リチウム、酸化チタン、酸化鉄、黒鉛、クレイ、雲母、滑石、ケイ酸カルシウム、酸化ジルコニウム、窒化ホウ素及び二硫化モリブデンよりなる粉粒子状充填剤群から選ばれる１種以上が挙げられる。
【００２４】
好ましくは、ガラス繊維が使用されるが、これは、機械的強度の補強及び生産工程性の側面で有利である。前述したように、充填剤は、基礎ブレンド樹脂１００重量部に対して５〜７０重量部含まれ得るが、７０重量部を超えて含まれると、補強性が低下し、成形性も悪くなる。好ましくは、前記充填剤は、基礎ブレンド樹脂１００重量部に対して１０〜５０重量部含まれ得る。
【００２５】
また、好ましくは、前記充填剤の中でも、表面処理の施された繊維状充填剤が使用されるが、この場合、繊維状充填剤と樹脂との接着性が良好になるだけではなく、水への抵抗性及び熱膨張係数などの物性が一層安定化された製品が得られるため有利である。
【００２６】
このように、本発明における主要成分に加えて、目的に応じて、酸化防止剤、顔料、潤滑剤、核剤及び鋳型腐食防止剤などの成分を添加して使用することができる。
【００２７】
また、本発明の他の実施形態によれば、前記実施形態による高強度樹脂組成物を熱硬化させて得られる成形品の形で提供され得る。このとき、前述したように、前記成形品は、自動車部品又は電気部品などに使用可能であり、具体的には、その構成に特に制限がなく、コネクタ、ボビン類、ギアなど様々な分野に応用可能である。
【００２８】
好ましくは、前記成形品は、ポリフェニレンスルフィド樹脂と、ポリエチレンテレフタラート樹脂と、からなる基礎樹脂基材と、前記基礎樹脂基材中に分散されている変性ポリスチレン又はスチレン系エラストマーと、を含む形態である。
【００２９】
このとき、前記樹脂基材中に分散されている変性ポリスチレン又はスチレン系エラストマーは、分散されたままで、互いに物理的な結合をした状態で、或いは含まれている官能基との化学的反応によって化学的結合をした状態で、化学的結合と物理的結合をしたものが共存された状態でさらに微細に分散されて成形品の機械的物性を向上させることができる。
【００３０】
さらに好ましくは、成形品は、前記樹脂基材中に分散されている変性ポリスチレン又はスチレン系エラストマーに加えて、充填剤及び／又は難燃剤をさらに含む。ここで、さらに含まれる難燃剤及び充填剤の種類については、上述した高強度樹脂組成物に関する実施形態に記載された通りである。
【００３１】
このような本発明の樹脂組成物は、成形品として製造時に、前述したように高強度を示し、難燃剤を添加する場合にも、難燃性と共に高強度の性質を示して、自動車、電子・電気部品をはじめとして、高精度射出が求められるコネクタ、ボビン類、ギアに至るまで様々な産業分野に適用可能である。
【実施例】
【００３２】
以下、本発明を下記の実施例を挙げて詳しく説明するが、これらの実施例は単に本発明を例示するものに過ぎず、本発明の範囲が下記の実施例によって限定されることはない。
【００３３】
［実施例１〜７］
＜変性ポリスチレン又はスチレン系エラストマーを含むポリフェニレンスルフィド及びポリエチレンテレフタラートブレンド樹脂組成物からの硬化物の製造＞
ポリフェニレンスルフィド樹脂（Ｆｏｒｔｒｏｎ，Ｄｅｙａｎｇ）１ｋｇを基準として、下記表１に示す重量％のポリエチレンテレフタラート（ＳＫＹＰＥＴ、ＳＫケミカル社製）、及び前記ポリフェニレンスルフィド樹脂及びポリエチレンテレフタラートの合計１００重量部に対して、表１に示す重量部でオキサゾリン変性ポリスチレン（Ｅｐｏｃｒｏｓ、日本触媒社製）、スチレン−エチレン−ブタジエン−スチレン（Ｋｒａｔｏｎ、Ｓｈｅｌｌ）［スチレン系エラストマーＡ］、又は無水マレイン酸とカルボン酸変性スチレン−エチレン−ブタジエン−スチレン（Ｋｒａｔｏｎ、Ｓｈｅｌｌ）［スチレン系エラストマーＢ］、メラミン系難燃剤としてメラミンホスファート（ｍｅｌａｍｉｎｅｐｈｏｓｐｈａｔｅ）（Ｃｈｅｍｐｉａ）、ガラス単繊維（Ｖｅｔｒｏｔｅｘ）の混合物を単軸押出機（Ｌ／Ｄ＝２５、Ｄ＝１９ｍｍ）付きハウケプラスティコーダー（Ｈａａｋｅｐｌａｓｔｉｃｏｄｅｒ）のホッパーに投入して押出した。このとき、押出機の設定温度は３００℃であり、回転速度は１００ｒｐｍであった。押出されたブレンドストランドを冷却した後にペレット状にした。
【００３４】
このようにして製造されたブレンドペレットを６０℃で２４時間真空オーブンで乾燥させた後、射出機（Ａｒｂｕｒｇ）を用いて引張強さ用試験片を製造した。
【００３５】
［比較例］
＜比較例１〜３：変性ポリスチレン又はスチレン系エラストマーを含まないポリフェニレンスルフィド及びポリエチレンテレフタラートブレンド樹脂組成物からの硬化物の製造＞
比較例１〜３は前記実施例の方法と同様にして行うが、変性ポリスチレンやスチレン系エラストマーを使用せず、下記表１に示す成分組成比のブレンドを製造した。製造されたブレンドを実施例の方法と同様にして圧縮成形した後、ペレット状にした。
【００３６】
＜比較例４及び５＞
前記実施例の方法と同様に行うが、ポリフェニレンスルフィド、変性ポリスチレンやスチレン系エラストマーを使用せず、ポリエチレンテレフタラート及び難燃剤のみを含む成分の組成物を準備した。樹脂組成物の成分含量比は、下記表１に示す通りである。製造された組成物を実施例の方法と同様にして圧縮成形した後、ペレット状に製造した。
【００３７】
［実験例］実施例及び比較例による硬化物の物性測定
１．引張強さ
引張強さは、万能試験器（Ｕｎｉｖｅｒｓａｌｔｅｓｔ ｍａｃｈｉｎｅ、Ｌｌｏｙｄ Ｉｎｓｔｒｕｍｅｎｔｓ）で一つの試片に対して７回測定し、その平均値を得た。
【００３８】
２．難燃性測定
難燃性は、ＵＬ９４ＶＢ規格に準拠して測定した。前記規格に準拠した方法で測定して、難燃性を示すものはＵＬ９４ＶＢの規格によるＶ０、Ｖ１、Ｖ２等の等級とし、難燃性を示さないものはＸとした。
【００３９】
前記実施例及び比較例によるブレンド樹脂組成物の組成及びこれら樹脂組成物により製造された硬化物の引張強さ及び難燃性を表１に示す。樹脂組成物中、ポリフェニレンスルフィド及びポリエチレンテレフタラートは重量％で示す値であり、残りの変性ポリスチレンなどの値はポリフェニレンスルフィド及びポリエチレンテレフタラートを含む基礎樹脂１００重量部に対する値である。
【００４０】
【表１】
0005671477.tif 000004
Ｘ；難燃性なし
【００４１】
上記表１の結果から、ポリフェニレンスルフィド及びポリエチレンテレフタラート基礎樹脂ブレンドに変性ポリスチレンが添加された実施例１による硬化物の引張強さが、変性ポリスチレン樹脂未添加の比較例１〜３に比べて、向上したことが分かる。また、ポリフェニレンスルフィド及びポリエチレンテレフタラート基礎樹脂ブレンドにスチレン系エラストマーが添加された実施例２、３による硬化物の場合も、比較例１〜３に比べて、引張強さが向上したことが分かる。
【００４２】
一方、ポリエチレンテレフタラート組成物に難燃性を与えるために難燃剤を添加した比較例４及び５の場合、ポリエチレンテレフタラート１００重量部に対して難燃剤を４０重量部さらに添加した比較例４はＶ０の難燃等級を示しているものの、引張強さが急激に低下して高強度が求められる成形品の製造には不向きであることが分かる。なお、難燃剤の含量を少なめに添加した比較例５の場合、引張強さは比較例４に比べてやや高くなったものの、やはり高強度製品の製造には不向きであり、難燃等級もＶ２と低かった。
【００４３】
加えて、実施例４〜６に示すように、難燃剤及び充填剤をさらに含む場合、難燃性を示すと共に、引張強さが大幅に高くなることが確認できた。特に、難燃剤を添加しても、引張強さなどの物理的物性の低下をもたらさないことが確認できた。よって、本発明に係る樹脂組成物を熱硬化させて得られる成形品は、高強度が求められる成形品の製造に関する産業分野に幅広く使用され得る。